그 후 , 조 내 온도 를 150 ℃ 로 하 고 , 교반 하 면서 원료 를 용해 시켰 다 ( 약 60 분 ) . 용해 후 , 재킷 열매 온도 240 ℃ 로 한 반응 조 에 이송 한 후 , 촉매 로서 탄산 세슘 1 . 06 × 10 - 4 중량 부 ( 1 . 34 × 10 - 3 몰 ) ( 0 . 2 ％ 수용액 으로서 조정 ) 를 반응 조 에 투입 하 고 , 중합 반응 을 개시 하 였 다 . 이어서 , 압력 을 상압 에서부터 13 . 3 ㎪ 로 60 분 간 감압 하 고 , 그 후 유지 시켰 다 . 감압 개시 와 동시 에 , 반응 조 내 온도 를 150 에서 220 ℃ 까지 90 분 간 상승 시키 면서 , 발생 되 는 페놀 을 반응 조 외 로 추출 하 여 , 220 ℃, 13 . 3 ㎪ 에 도달 한 후 , 120 분 유지 시켰 다 . 그 프레폴리머 의 환원 점도 는 0 . 15 ㎗/ g 이 었 다 .